(57)【要約】【課題】本発明によれば、高い遮光性を有しながらも、意匠性、易滑性に優れたフィルムおよびその製造方法を提供すること。【解決手段】黒色顔料を含有するフィルムであって、少なくとも一方のフィルム表面（Ａ面）において光学濃度が６．０を超え、光沢度が５０％以上、ＳＰｃ（２．５ｎｍ）が４００個／０．２ｍｍ２以上であるフィルム。【選択図】なし【特許請求の範囲】
【請求項１】
黒色顔料を含有するフィルムであって、少なくとも一方のフィルム表面（Ａ面）において光学濃度が６．０を超え、光沢度が５０％以上、ＳＰｃ（２．５ｎｍ）が４００個／０．２ｍｍ２以上であるフィルム。
【請求項２】
前記フィルム表面（Ａ面）のＳＰｃ（５０．０ｎｍ）が２０個／０．２ｍｍ２以下である請求項１に記載のフィルム。
【請求項３】
前記フィルム表面（Ａ面）の表面粗さＳＲａが１００ｎｍ以下である請求項１または２に記載のフィルム。
【請求項４】
前記フィルム表面（Ａ面）のＬ値が１６以下である請求項１〜３のいずれかに記載のフィルム。
【請求項５】
前記フィルムが単層構成である請求項１〜４のいずれかに記載のフィルム。
【請求項６】
前記フィルムを構成する樹脂に対する、結晶核剤の含有量が０．０５重量％以下である請求項１〜５のいずれかに記載のフィルム。
【請求項７】
前記フィルムを構成する樹脂がポリエステル樹脂を主成分とする請求項１〜６のいずれかに記載のフィルム。
【請求項８】
前記ポリエステル樹脂が、ジカルボン酸成分を２種類以上含んでなり、前記ポリエステル樹脂に対する、最も多く含まれるジカルボン酸成分以外のジカルボン酸成分のしめる割合が０．１重量％〜５．０重量である請求項７に記載のフィルム。
【請求項９】
電子機器の遮光部材として用いられる請求項１〜８のいずれかに記載のフィルム。
【請求項１０】
黒色顔料を含有する樹脂を溶融押出し、冷却ドラムにて冷却固化して未延伸フィルムを得た後、未延伸フィルムをフィルムの走行方向に延伸した後、延伸温度を１１２℃〜１５０℃として走行方向とは垂直な方向に延伸して二軸延伸フィルムを得る工程と、二軸延伸フィルムを２００℃以上で７秒以上熱処理する工程を含むフィルムの製造方法。
【発明の詳細な説明】
【技術分野】
【０００１】
本発明は、高い遮光性を有し、意匠性、易滑性に優れたフィルムとその製造方法に関するものである。
【背景技術】
【０００２】
遮光性に優れるフィルムは、デジタルカメラ、デジタルビデオカメラのレンズシャッターなどのシャッター羽根または絞り羽根、カメラ付き携帯電話や車載モニターのレンズユニット内の固定絞り、プロジェクターの光量調整モジュールの絞り羽根などの光学機器部品などに使用されている。中でも、スマートフォン等の携帯電子端末や、テレビなどの液晶表示装置の部品に使用される用途の需要が伸びてきている。
【０００３】
前記液晶表示装置の代表的な構成としては、例えば、光源（バックライト）を備えた筐体に、導光板や反射板や光拡散シートやプリズムシート、または液晶表示パネルの搭載された構成がある。液晶表示パネルと筐体は粘着テープによって固定されている場合が多い。
前記粘着テープには、単に液晶表示パネルを固定するだけでなく、液晶表示装置の外観を良くするとともに、バックライトからの光が集積回路（ＩＣ）へ漏れることによる液晶表示誤動作を防止することを目的とされており、高い遮光性が求められている。
前記粘着テープに高い遮光性を付与したものとして、安価で機械特性に優れるポリエステルなどの樹脂に、カーボンブラックをはじめとした黒色顔料を練りこんだものが代表として挙げられ、さらに耐久性を付与する検討もなされている（特許文献１、２）。
【先行技術文献】
【特許文献】
【０００４】
【特許文献１】特開２０１４−１９２１８０号公報
【特許文献２】特開２０１４−１４５０４６号公報
【発明の概要】
【発明が解決しようとする課題】
【０００５】
近年、電子端末の小型化が進み、電子端末に用いられる粘着テープに用いるフィルムには、薄膜でかつ高い遮光性が求められている。しかしながら、薄膜化と遮光性向上の両目的を達成するためには、薄膜フィルムに高濃度で黒色顔料を含有させる必要があるが、薄膜フィルムに高濃度で黒色顔料を含有させると、フィルム製膜時に膜破れが発生しやすく、またフィルム製膜時に黒色顔料が滑落し製膜ラインを汚染するという問題が発生する。また、薄膜フィルムに高濃度で黒色顔料を含有させると、フィルムの表面粗さが上昇しやすくなるために、フィルムの光沢度が低下してマット調となる傾向がある。そのため、薄膜で高い遮光性を有しながらも、光沢のある意匠性に優れたフィルムを得ることは困難であった。
【０００６】
また、遮光性、意匠性（高い光沢度）を両立するための手段として、黒色顔料を含有し遮光性を担保する層（遮光層）と、黒色顔料を含有せず光沢を担保する層（光沢層）を有する構成とし、光沢層をフィルムの表層に有するよう積層したフィルムとする方法が挙げられる。しかしながら、本フィルムは、フィルム製膜時の易滑性に劣るという課題を有しており、また本フィルムを電子機器の遮光部材として使用した際、光沢層からの光漏れが発生するため、機器に不具合を生じてしまう可能性がある。
【０００７】
そこで、本発明はかかる問題を解決し、高い遮光性を有し、意匠性、易滑性に優れたフィルムとその製造方法を提供することを課題とする。
【課題を解決するための手段】
【０００８】
上記課題を解決するために、本発明は以下の構成をとる。すなわち、
［１］黒色顔料を含有するフィルムであって、少なくとも一方のフィルム表面（Ａ面）において光学濃度が６．０を超え、光沢度が５０％以上、ＳＰｃ（２．５ｎｍ）が４００個／０．２ｍｍ２以上であるフィルム。
［２］前記フィルム表面（Ａ面）のＳＰｃ（５０．０ｎｍ）が２０個／０．２ｍｍ２以下である［１］に記載のフィルム。
［３］前記フィルム表面（Ａ面）の表面粗さＳＲａが１００ｎｍ以下である［１］または［２］に記載のフィルム。
［４］前記フィルム表面（Ａ面）のＬ値が１６以下である［１］〜［３］のいずれかに記載のフィルム。
［５］前記フィルムが単層構成である［１］〜［４］のいずれかに記載のフィルム。
［６］前記フィルムを構成する樹脂に対する、結晶核剤の含有量が０．０５重量％以下である［１］〜［５］のいずれかに記載のフィルム。
［７］前記フィルムを構成する樹脂がポリエステル成分を主成分とするものである［１］〜［６］のいずれかに記載のフィルム。
［８］前記ポリエステル樹脂が、ジカルボン酸成分を２種類以上含んでなり、前記ポリエステル樹脂に対する、最も多く含まれるジカルボン酸成分以外のジカルボン酸成分のしめる割合が０．１重量％〜５．０重量％である［７］に記載のフィルム。
［９］電子機器の遮光部材として用いられる［１］〜［８］のいずれかに記載のフィルム。
［１０］黒色顔料を含有する樹脂を溶融押出し、冷却ドラムにて冷却固化して未延伸フィルムを得た後、未延伸フィルムをフィルムの走行方向に延伸した後、延伸温度を１１２℃〜１５０℃として走行方向とは垂直な方向に延伸して二軸延伸フィルムを得る工程と、二軸延伸フィルムを２００℃以上で７秒以上熱処理する工程を含むフィルムの製造方法。
【発明の効果】
【０００９】
本発明によれば、高い遮光性を有しながらも、意匠性、易滑性に優れたフィルムおよびその製造方法を提供できる。また、本発明のフィルムを用いることで、より薄い遮光部材を製造でき、薄型の液晶表示装置内部や、電子部材の表面に好適に適用することができる。
【発明を実施するための形態】
【００１０】
本発明のフィルムを構成する樹脂としては、例えばポリエステル樹脂、アクリル樹脂、ウレタン樹脂等を使用できる。ポリエステル樹脂は、比較的安価で入手しやすく、黒色顔料の分散性に優れるため、ポリエステル樹脂を主成分とすることが好ましい。なお、本発明において主成分とするとは、フィルムを構成する樹脂の５０重量％以上を占めることを表す。
【００１１】
本発明に用いられるポリエステル樹脂としては、たとえば酸成分として、テレフタル酸、イソフタル酸、ナフタレンジカルボン酸などの芳香族ジカルボン酸、アジピン酸、セバシン酸、ドデカジオン酸、アゼライン酸などの脂肪族ジカルボン酸、シクロヘキサンジカルボン酸などの脂環族ジカルボン酸を用い、アルコール成分として、エチレングリコール、ジエチレングリコール、ポリエチレングリコールなどの脂肪族グリコール、シクロヘキサンジメタノールなどの芳香族グリコールを用いたものが挙げられる。これらのポリエステル樹脂は、単独で用いてもよく、他の成分と共重合したものであってもよい。具体的には、コスト、特性からみて、ポリエチレンテレフタレート、あるいはポリエチレン−２，６−ナフタレートが好適である。
【００１２】
ポリエステル樹脂としてポリエチレンテレフタレート、ポリエチレン−２、６−ナフタレート、ポリプロピレンテレフタレート、ポリブチレンテレフタレート、ポリ乳酸等のホモポリエステル、およびこれらの共重合体が挙げられ、本発明のフィルムを構成するポリエステル樹脂は前記のホモポリエステルおよび共重合体の中から１種類を選択して用いても良く、ホモポリエステル同士、またはホモポリエステルと共重合体をブレンドして用いても良い。
【００１３】
ここでポリエステル樹脂として、ホモポリエステルを用いる場合、製膜性の観点からポリエチレンテレフタレート、ポリエチレン−２、６−ナフタレート、ポリブチレンテレフタレート、ポリ乳酸が好ましく、中でも加工性が容易であることからポリエチレンテレフタレート、ポリエチレン−２、６−ナフタレート、がより好ましく、製膜性により優れることからポリエチレンテレフタレートが特に好ましい。
【００１４】
また、ポリエステル樹脂の共重合体とは、ジオール成分とジカルボン酸成分のうち少なくとも一方が２種類以上のポリエステル原料を用いて得られる共重合体のことを示し、ホモ重合体とのブレンドを想定する場合は、対象のホモポリエステルと同じ分子構造が全体の５０ｍｏｌ％以上を構成する共重合体を用いることが好ましい。
【００１５】
ここでポリエステル樹脂の共重合体としては、重合適性や熱安定性、ホモポリエステルとの相溶性に優れる観点からジカルボン酸成分として、脂環族ジカルボン酸、イソフタル酸、ナフタレンジカルボン酸が、ジオール成分としてはブタンジオール、エチレングリコール、スピログリコール、シクロヘキサンジメタノールを共重成分として含むものが好ましく用いられ、これらは単独で用いても、必要に応じて組み合わせて用いても良い。中でも製膜性を向上させる観点からジカルボン酸成分としてイソフタル酸を共重合体成分として含むものや、ジオール成分としてシクロヘキサンジメタノールを共重合体成分として含むものがより好ましく用いられる。
【００１６】
本発明のフィルムは、二軸配向フィルムであることが機械強度の向上、熱安定性の向上、耐薬品性の向上、電気特性の向上など、フィルムの機能として必要な主要特性が発現されるため好ましい。ここで言う「二軸配向」とは、広角Ｘ線回折で二軸配向のパターンを示すものをいう。二軸配向フィルムは、一般に、未延伸状態のシートをシート長手方向および幅方向に各々２．５〜５．０倍程度延伸し、その後、熱処理を施し、結晶配向を完了させることにより得ることができる。なお、長手方向と幅方向の延伸は、それぞれ個別に順次実施するいわゆる逐次二軸延伸法であっても、同時に実施する同時二軸延伸法であってもよい。
【００１７】
本発明のフィルムは、黒色顔料を含有する必要がある。黒色顔料を含有することでフィルムに高い遮光性を付与することができる。また、黒色顔料を含有するフィルムは、遮光テープとして用いられる電子機器のデザイン性の観点から好ましく用いられる。
【００１８】
黒色顔料としては、例えばカーボンブラック（ファーネスブラック、チャンネルブラック、アセチレンブラック、サーマルブラック、ランプブラック等）、グラファイト、酸化銅、二酸化マンガン、アニリンブラック、ペリレンブラック、チタンブラック、シアニンブラック、活性炭、フェライト、マグネタイト、酸化クロム、酸化鉄、二硫化モリブテン、クロム錯体、複合酸化物系黒色色素、アントラキノン系有機黒色色素等の黒色顔料を、単独または２種以上組合せ使用することができ、なかでも、安価で遮光性及び前記樹脂への分散性に優れるカーボンブラックを使用することが好ましい。
【００１９】
本発明のフィルムは、少なくとも一方のフィルム表面（Ａ面）の光学濃度が６．０を超える必要がある。光学濃度が６．０を超えると、遮光性が高く、電子機器の遮光部材に本フィルムを用いたとき、光漏れがなく、誤作動のない機器を提供することができる。光学濃度が６．０以下であると、フィルムをテープやカメラなどの遮光部材に用いたときに遮光性が十分でなく、光漏れなどの悪影響を引き起こす場合がある。フィルムの遮光性の評価は、後述する評価方法に記載するスマートフォンのカメラライトをフィルムに接触させたときの光の漏れ具合による観察と測定機による光学濃度の測定値で判断する。また、本発明では、光学濃度は、後述するＸｒｉｔｅ３６１Ｔ（日本平板機械製）を用いて測定するが、該測定機の測定上限値は６．０であるため、測定値が６．０を示せば光学濃度は６．０を超えるとみなす。少なくとも一方のフィルム表面（Ａ面）の光学濃度が６．０以上とするには、例えば、黒色顔料を添加する方法で調整が容易である。
【００２０】
本発明のフィルムは、前記フィルム表面（Ａ面）における光沢度が５０％以上であることが必要である。光沢度が５０％以上であると、フィルム表面につやのある、ピアノブラックのような意匠性の高い外観を得ることができる。光沢度が５０％未満であると、表面がマット調であることに繋がり、意匠性の高い外観とならない。フィルム表面（Ａ面）における光沢度は、好ましくは５３％以上、より好ましくは６０％以上である。光沢度は１００％に近づくほど、意匠性が高くなるため、光沢度の上限を設ける必要はないが、高い遮光性を有しながら光沢度を得るには、９０％以下であることが好ましい。前記フィルム表面（Ａ面）における光沢度が５０％以上とするには、例えば、フィルム中の黒色顔料の含有量の調整、フィルムの製膜時における延伸条件で制御することができる。フィルム中の黒色顔料の含有量の増やすと、フィルムの光学濃度は高くなる一方、光沢度は低下する傾向にあるが、フィルムを構成する樹脂を後述する成分を含有せしめると、フィルムの光学濃度を高くしつつ、光沢度も高く維持できるため好ましい。
【００２１】
本発明のフィルムは、前記フィルム表面（Ａ面）におけるＳＰｃ（２．５ｎｍ）が４００個／０．２ｍｍ２以上である必要がある。ＳＰｃ（２．５ｎｍ）が４００個／０．２ｍｍ２以上であるとは、フィルム表面に突起高さが２．５ｎｍ以上という極めて微小な突起を多く有することを表す。フィルム表面におけるＳＰｃ（２．５ｎｍ）が４００個／０．２ｍｍ２未満である場合は、フィルム表面にそもそも突起が少ない平滑なフィルム表面である場合か、フィルム表面に突起はあるがその突起１つ１つが大きい場合が考えられる。フィルム表面にそもそも突起が少なくてＳＰｃ（２．５ｎｍ）が４００個／０．２ｍｍ２未満である場合には、フィルムの表面の光沢度は高くなるが、フィルムの易滑性が悪化し、フィルムの搬送性が悪くなり、本発明のフィルムの製造時や加工プロセスにおいて、フィルムを巻き取ったフィルムロールからフィルムを巻き出す時にフィルムの面同士が密着してしまうブロッキングや巻き取り時や加工時のシワ等の発生という、問題が生じやすくなる。フィルム表面に突起はあるがその突起１つ１つが大きい場合は、フィルム表面における光沢度５０％以上とすることが難しくなる。また、粗大突起が形成されている点で、シワの発生は著しく、また、その突起がフィルムを巻き取った際に転写跡となる場合があるため、意匠性に劣る。前記フィルム表面（Ａ面）におけるＳＰｃ（２．５ｎｍ）は４５０個／０．２ｍｍ２以上１０００個／０．２ｍｍ２以下であることが好ましく、４８０個／０．２ｍｍ２以上６００個／０．２ｍｍ２以下であることがより好ましい。ＳＰｃ（２．５ｎｍ）を上述の範囲とするには、含有する黒色顔料として粒径の小さい黒色顔料を用いる方法、後述する条件でフィルム製膜を行なうことなどが挙げられる。
【００２２】
本発明のフィルムは、前記フィルム表面（Ａ面）におけるＳＰｃ（５０．０ｎｍ）が２０個／０．２ｍｍ２以下であることが好ましい。ＳＰｃ（５０．０ｎｍ）が２０個／０．２ｍｍ２以下であるとは、フィルム表面に突起高さが５０．０ｎｍ以上という粗大な突起が少ないことを表す。前記フィルム表面（Ａ面）におけるＳＰｃ（２．５ｎｍ）が４００個／０．２ｍｍ２以上としつつ、ＳＰｃ（５０．０ｎｍ）が２０個／０．２ｍｍ２以下であると、フィルム表面には突起高さが２．５ｎｍ以上５０．０ｎｍ未満という極微小な突起は多く有するものの、突起高さが５０．０ｎｍ以上の粗大突起が少ないことを表しており、フィルム表面の突起径がより均一であることを表す。そのため、より光沢度の高い意匠性に優れたフィルムとすることができる。前記フィルム表面（Ａ面）におけるＳＰｃ（５０．０ｎｍ）が２０個／０．２ｍｍ２を超えると、フィルム表面に粗大突起が形成されている場合があり、前記フィルム表面における光沢度が低下する場合がある。また、上述したとおり、粗大突起によるフィルムロール作成時の転写痕が発生する場合があることから、フィルムの使用に制限が生じる場合がある。前記フィルム表面（Ａ面）におけるＳＰｃ（５０．０ｎｍ）はより好ましくは１５個／０．２ｍｍ２以下である。易滑性、搬送性の観点から２個／０．２ｍｍ２以上であることが好ましい。
【００２３】
本発明のフィルムは、前記フィルム表面（Ａ面）における表面粗さＳＲａが１００ｎｍ以下であることが好ましく、より好ましくは８５ｎｍ以下であり、さらに好ましくは７０ｎｍ以下である。よりさらに好ましくは６０ｎｍ以下である。前記フィルム表面（Ａ面）の表面粗さＳＲａが１００ｎｍ以下であると、フィルム表面が平滑であることに繋がり、光沢のある意匠性に優れたフィルムとすることができる。前記フィルム表面（Ａ面）の表面粗さＳＲａが１００ｎｍを超えると、フィルム表面の平滑性が悪化し、前記フィルム表面における光沢度が低下する場合がある。本発明の意匠性の観点からは、フィルム表面（Ａ面）における表面粗さＳＲａはより低い値であることが好ましいが、フィルム製造工程や加工時における易滑性の観点や、フィルムロールとして巻き取られる際のブロッキングやシワの観点から、フィルム表面におけるＳＲａは２０ｎｍ以上であることが好ましく、より好ましくは３０ｎｍ以上である。
【００２４】
本発明のフィルムは、前記フィルム表面（Ａ面）におけるＬ値が１６以下であることが好ましく、より好ましくは１５以下である。Ｌ値が前述の範囲であると、フィルムの黒味が強くなり、さらに漆黒に近い黒味とすることができるため好ましい。前記フィルム表面（Ａ面）におけるＬ値が１６を超えると、フィルムが白味がかり、灰色に近い外観となる場合がある。Ｌ値は後述する測定方法により測定されるものであり、色の明るさを評価するものである。Ｌ値には０〜１００までの範囲があり、Ｌ値が大きいほど白色、小さいほど黒色に近づく。
【００２５】
本発明のフィルムは、単層構成であることが好ましい。単層で、フィルム全体に均一に黒色顔料が含有されていることで、フィルムを電子製品の遮光部材として使用した際に、フィルムの平面方向からの光漏れが無くなり、より繊細で高機能な電子製品を開発することができる。また、フィルムを単層とすることで、遮光部材としてのフィルム厚みを小さく抑えることができ、電子製品の小型化に貢献できる。
【００２６】
本発明のフィルムは、厚みが５０μｍ以下であることが好ましい。５０μｍ以下とすることで、薄型、小型化が進む電子基材に好適に用いることができる。製膜性、遮光性の観点から、より好ましくは１μｍ以上４０μｍ以下であり、さらに好ましくは３μｍ以上３０μｍ以下である。
【００２７】
本発明のフィルムは、フィルムを構成する樹脂に対する、結晶核剤の含有量が０．０５重量％以下であることが好ましい。本発明でいう結晶核剤とは、ポリエステルフィルムの結晶性を高める特性を有する核剤をあらわし、このような結晶核剤としては、無機系核剤、有機系核剤が挙げられる。無機系核剤の具体例としては、タルク、カオリナイト、モンモリロナイト、マイカ、合成マイカ、クレー、ゼオライト、シリカ、グラファイト、酸化亜鉛、酸化マグネシウム、酸化カルシウム、酸化チタン、硫化カルシウム、窒化ホウ素、炭酸マグネシウム、炭酸カルシウム、硫酸バリウム、酸化アルミニウム、酸化ネオジウムおよびフェニルホスホネートの金属塩などが挙げられる。また、有機系核剤としては、脂肪酸アミド、脂環式カルボン酸アミド、芳香族カルボン酸アミドなどのアミド化合物、ヒドラジド化合物、有機カルボン酸金属塩、有機スルホン酸金属塩などを挙げることができる。
【００２８】
フィルム中に結晶核剤が０．０５重量％を超えて含有されていると、フィルムの延伸時や、延伸後の熱処理時に、結晶核剤が結晶起点となってフィルム表面に微小な突起が形成しやすくなり、フィルム表面（Ａ面）におけるＳＰｃ（２．５ｎｍ）が４００個／０．２ｍｍ２以上を達成することが容易となるが、結晶核剤の含有により、フィルムが脆化し、フィルム製造時における延伸プロセスで、結晶核剤を起点とした破れが発生する可能性が高くなる。
【００２９】
本発明のフィルムは、黒色顔料含有量が、フィルムを構成する樹脂全体に対して２〜１０重量％であることが好ましく、さらに好ましくは３〜８重量％である。この範囲にすることで、フィルムが薄膜であっても高い遮光性を有しつつ、フィルム製造時の製膜安定性を担保することができ、光沢度や、ＳＰｃ（２．５ｎｍ）の突起個数、ＳＰｃ（５０．０ｎｍ）の突起個数、ＳＲａを調整しやすくなる。黒色顔料含有量が２重量％未満であっても、フィルムの光沢性は向上しやすく、また、ＳＰｃ（２．５ｎｍ）も４００個／０．２ｍｍ２以上とすることができる場合はあるが、光学濃度が６．０以下となりやすく、フィルムの遮光性が不足してしまう場合がある。また、黒色顔料含有量が１０重量％を超えると、光学濃度は６．０を超えやすく遮光性には優れるが、フィルムの表面が粗らされ、本発明の光沢度とＳＰｃ（２．５ｎｍ）の突起個数を両立することが難しくなる、また、ＳＲａや、ＳＰｃ（５０．ｎｍ）の突起個数が高くなる傾向にあり、光沢度は低下してしまう。さらに、添加した黒色含有量を起点にフィルムの結晶化の速度が大きくなるためにフィルムが脆化し、フィルム製造時における製膜安定性が低下する場合がある。
【００３０】
（フィルムの製造方法）
本発明のフィルムの製造方法について、例えば以下に示した工程によって製造することが好ましい。ここでは、フィルムを構成する樹脂としてポリエステル樹脂を用いた例を挙げて説明するが、本発明は、かかる例によって得られる物のみに限定して解釈されるものではない。
まず、ポリエステルフィルムを構成する樹脂の製造方法は、以下の方法で製造することができる。
【００３１】
ポリエステル樹脂は、ジカルボン酸成分、もしくはそのエステル誘導体と、ジオール成分を周知の方法でエステル交換反応、もしくはエステル化反応させることによって得ることができる。従来公知の反応触媒としてはアルカリ金属化合物、アルカリ土類金属化合物、亜鉛化合物、鉛化合物、マンガン化合物、コバルト化合物、アルミニウム化合物、アンチモン化合物、チタン化合物、リン化合物などを挙げることが出来る。好ましくは前記のポリエステル樹脂の製造方法が完結する以前の任意の段階において、重合触媒としてアンチモン化合物またはゲルマニウム化合物、チタン化合物を添加することが好ましい。このような方法としては例えば、ゲルマニウム化合物を例に取ると、ゲルマニウム化合物粉体をそのまま添加することが好ましい。
【００３２】
前記の方法により得られたポリエステル樹脂を用いて、フィルムに製膜する。このとき、ポリエステル樹脂に黒色顔料を含有させることで、黒色顔料を含有したフィルムとすることができる。ポリエステル樹脂に黒色顔料を含有させる方法としては、黒色顔料を高濃度でマスターバッチ化した原料を作成し、押出機に投入する際に黒色顔料を含まないポリエステル樹脂で希望の濃度になるように希釈する方法（マスターバッチ法）が好ましく用いられ、具体的には、ポリエステル樹脂に黒色顔料を１〜３０重量％含有せしめた、黒色顔料高濃度含有ポリエステルチップを得た後、黒色顔料を含有していないポリエステル樹脂と目的とする黒色顔料含有量となるようにブレンドして用いる方法が挙げられる。
【００３３】
また、前記ポリエステル樹脂は、ジカルボン酸成分を２種類以上含んでなり、前記ポリエステル樹脂に対する、最も多く含まれるジカルボン酸成分以外のジカルボン酸成分のしめる割合が０．１重量％〜５．０重量％であることが好ましい。また、前記ポリエステル樹脂は、ジオール成分を２種類以上含んでなり、前記ポリエステル樹脂に対する、最も多く含まれるジオール成分以外のジオール成分のしめる割合が０．１重量％〜５．０重量％であることが好ましい。ポリエステル樹脂に共重合成分を導入する（ジカルボン酸成分やジオール成分を２種類以上含む）ことで、ポリエステルの結晶性を低下させることにより、黒色顔料を多量に含有しても、製膜性に優れたフィルムとすることが可能となるとともに、フィルム面の光沢度の低下を抑制することができる。また、最も多く含まれるジカルボン酸成分、ジオール成分以外のしめる割合が５．０重量％以下であると、フィルム中の主成分濃度が高く、成型性が安定することとなり、延伸ムラの少ないフィルムを得ることができる。前記ポリエステル樹脂に対する、最も多く含まれるジカルボン酸成分以外のジカルボン酸成分のしめる割合や、前記ポリエステル樹脂に対する、最も多く含まれるジオール成分以外のジオール成分のしめる割合は０．５重量％以上４．０重量％以下であることがより好ましく、１．０重量％以上３．５重量％以下であることがさらに好ましい。
【００３４】
前述の方法で得られた黒色顔料を含有したポリエステル樹脂原料を溶融押出し、冷却ドラムにて冷却固化して未延伸フィルムを得た後、未延伸フィルムをフィルムの走行方向に延伸した後、走行方向とは垂直な方向に延伸して二軸延伸フィルムを得る。ポリエステル樹脂原料の溶融押出は、ポリエステル樹脂原料を押出ホッパー内に投入し、押出機内で２５０〜３２０℃で樹脂を溶融させることで行われる。次に溶融されたポリエステル樹脂は、スリット状のダイにて押出し、表面温度２０〜７０℃の冷却ドラムに巻き付け、冷却ドラムとは反対側のポリエステルフィルムにエアーを吹きつけて冷却固化させ、未延伸フィルムとする。続いて未延伸フィルムを６０〜１２０℃でフィルムの走行方向に２．５倍〜３．５倍延伸して、一軸配向フィルムを得る。二軸配向フィルムを製造する場合は、その後一軸配向フィルムをテンター内に導入し、１１２〜１５０℃に加熱した雰囲気中で、フィルムの走行方向とは垂直な方向に２．０〜５．０倍延伸し、二軸配向フィルムを得る。その後、一軸配向または二軸配向フィルムを２１０〜２４０℃で熱処理してもよい。前述の熱処理前にさらにフィルムの走行方向ないしフィルムの走行方向とは垂直の方向、またはフィルムの走行方向およびフィルムの走行方向とは垂直の方向の両方向に再度延伸させて強度を高めることも可能である。フィルムの走行方向とは垂直な方向の延伸倍率を５．０倍以上にすると、フィルムの走行方向とは垂直な方向の熱収縮率が大きくなり過ぎて、製品とするときに、精密な寸法規定がある加工過程で不具合を招く場合がある。フィルムの走行方向とは垂直な方向のフィルムの延伸温度が１１２℃以上であると、フィルム延伸性が向上し、フィルム表面により均一な粒子を形成しやすくなる。
【００３５】
上述した本発明のフィルム表面（Ａ面）における光沢度や、ＳＰｃ（２．５ｎｍ）を高くする方法として、フィルムをフィルムの走行方向とは垂直な方向に延伸する際の温度と、二軸延伸した後の熱処理温度と時間を制御する方法が挙げられる。フィルムの走行方向とは垂直な方向に延伸する際の延伸温度を１１２℃〜１５０℃とすることが好ましく、より好ましくは１１４〜１４０℃であり、さらに好ましくは１２４〜１３４℃である。延伸温度が前述の範囲であると、樹脂の延伸性が向上し、樹脂内部の黒色顔料や粒子が良く均され、後述する熱処理工程で微小な突起が多量に形成されやすくなる。フィルムの走行方向とは垂直な方向に延伸する際の延伸温度が低すぎると、フィルムの延伸にムラが生じやすくなり、微細な突起が均一に多く形成することが難しくなる傾向があり、また延伸温度が高すぎると、フィルムの結晶化が進行し、微細な突起が多く形成することが難しくなるだけでなく、フィルム延伸時に破れが発生しやすくなり、製造安定性が悪化する傾向がある。
【００３６】
本発明のフィルム製造方法においては、前述の温度範囲にてフィルムの走行方向とは垂直な方向に延伸して二軸延伸フィルムを得た後、二軸延伸フィルムを２００℃以上で７秒以上熱処理することが好ましく、より好ましくは２２０℃以上で８秒以上である。熱処理温度と時間を前述の範囲とすることで、樹脂内部で均一に均された黒色顔料を起点として、微小な突起を多量にかつ均一に形成しやすくなる。フィルムの熱処理温度が２００℃未満、また７秒未満であると、微小な突起を多量にかつ均一に形成しにくい傾向にある。より好ましくは、２２６℃以上２４５℃以下で、８秒以上２５秒以下熱処理することである。
【００３７】
本発明のフィルムは、高い遮光性を有しながらも、意匠外観と易滑性に優れているため、高品位で用途を選ばずに好適に遮光部材に用いることができる。
【実施例】
【００３８】
［物性の測定法］
（１）厚み（μｍ）
日本ミクロトーム研究所製電動ミクロトームＳＴ−２０１を用いて断面切削したフィルムのスライス片を透過光顕微鏡で観察し、厚みを測定した。
【００３９】
（２）光学濃度
光学濃度計は、ＸＲｉｔｅ３６１Ｔ（日本平板機械製）を用い、試料に垂直透過光束を照射して、試料がない状態との比をｌｏｇ（対数）で表したものを光学濃度とした。光学濃度６．０以上は測定の検出上限値である。
【００４０】
（３）光沢度
ＪＩＳ−Ｚ−８７４１（１９９７年）に規定された方法に従って、スガ試験機製デジタル変角光沢度計ＵＧＶ−５Ｄを用いて、フィルム両面（Ｉ面／ＩＩ面）について６０°鏡面光沢度を、それぞれフィルム幅方向に５０ｍｍおきに９点測定した。その平均値を光沢度とした。表には、Ｉ面／ＩＩ面の光沢度のうち高い値を示した。
【００４１】
（４）ＳＰｃ
フィルムの表面を３次元表面粗さ計ＥＴ４０００ＡＫ（小坂研究所社製）を用い、次の条件で触針法により測定を行った。なお、ＳＰｃ（２．５ｎｍ）は、フィルム表面０．２ｍｍ２あたりの２．５ｎｍを超える突起高さを持つ表面突起個数、ＳＰｃ（５０．０ｎｍ）は、フィルム表面０．２ｍｍ２あたりの５０．０ｎｍを超える突起高さを持つ表面突起個数をカウントしたものである。
針径          ２μｍＲ
針圧          １０ｍｇ
測定長        ５００μｍ
縦倍率        ２００００倍
ＣＵＴ  ＯＦＦ       ２５０μｍ
測定速度      １００μｍ／ｓ
測定間隔      ５μｍ
記録本数      ８０本
測定面積      ０．２ｍｍ２。
【００４２】
（５）フィルムの表面粗さ（ＳＲａ）
フィルムの表面を３次元表面粗さ計ＥＴ４０００ＡＫ（小坂研究所社製）を用い、次の条件で触針法により測定を行った。なお、表面粗さ（ＳＲａ）（単位：ｎｍ）は、粗さ曲面の高さと粗さ曲面の中心面の高さの差をとり、その絶対値の平均値を表したものである。
針径          ２μｍＲ
針圧          １０ｍｇ
測定長        ５００μｍ
縦倍率        ２００００倍
ＣＵＴ  ＯＦＦ       ２５０μｍ
測定速度      １００μｍ／ｓ
測定間隔      ５μｍ
記録本数      ８０本
測定面積      ０．２ｍｍ２。
【００４３】
（６）Ｌ値
分光式色差計（日本電色工業製ＺＥ−２０００）を用いて、フィルムのＬ値を反射法により測定した。測定は、Ｃ光源、視野角２°、反射測定モード、試料測定径を２８ｍｍφにて測定した。標準合わせは、付属の標準白色板（上述の測定方法におけるＸ値、Ｙ値、Ｚ値が、９３．１１、９５．１１、１１２．０５）を用いた。
【００４４】
（７）黒色顔料含有量（重量％）
フィルム片５ｍｇを、示差熱分析装置（ＴＡインスツルメント製（型番Ｑ５０００ＩＲ）に設置し、空気中、２℃／分の昇温速度にて室温から１０００℃まで昇温した。その時の５５０℃から９００℃の間での重量減少（重量％）を黒色顔料の減量として解析した。
【００４５】
（８）遮光性評価
暗室にて、スマートフォン（ｉｐｈｏｎｅ６ｓ  Ｍｏｄｅｌ：Ａ１６８８）のカメラライトをフィルムに接触させ、ライトを接触させていない方からフィルムを見たときに、（２）の方法で測定される光学濃度とともに以下のように定義し、◎を合格とし、×を不合格とした。
光学濃度が６．０を超え、光が見えない場合：◎
光学濃度が６．０以下の場合：×。
【００４６】
（９）外観意匠性評価
（３）で測定した光沢度により、フィルム表面外観の意匠性を以下のように定義し、◎、〇、△を合格とした。
光沢度が６０％以上：◎
光沢度が５３％以上６０％未満：〇
光沢度が５０％以上５３％未満：△
光沢度が５０％未満：×。
【００４７】
［フィルムの製造］
（樹脂の製造方法）
１．ポリエチレンテレフタレート（ＰＥＴ）
テレフタル酸ジメチル１００重量部、エチレングリコール５７．５重量部、酢酸マグネシウム２水和物０．０３重量部、三酸化アンチモン０ ．０３重量部を１５０℃、窒素雰囲気下で溶融した。この溶融物を撹拌しながら２３０℃まで３時間かけて昇温し、メタノールを留出させ、エステル交換反応を終了した。エステル交換反応終了後、リン酸０．００５重量部をエチレングリコール０．５重量部に溶解したエチレングリコール溶液（ｐＨ５．０）を添加した。このときのポリエステル組成物の固有粘度は０．２未満であった。この後、重合反応を最終到達温度２８５℃、真空度０．１Ｔｏｒｒで行い、固有粘度０．６５、末端カルボキシル基量が３４当量／トンのポリエチレンテレフタレートを得た。
【００４８】
２．ポリエチレンテレフタレート−ＩＰＡ共重合体１（ＰＥＴ／Ｉ）
ジカルボン酸成分として、テレフタル酸ジメチル８２．５重量部とイソフタル酸ジメチル１７．５重量部を用いた以外は前記１．項のポリエチレンテレフタレートと同様に重合を行い、イソフタル酸（ＩＰＡ）が１７．５ｍｏｌ％共重合されたポリエチレンテレフタレートを得た。
【００４９】
３．ＣＢマスターバッチ（ＣＢ−ＭＢ）
上記１．項によって得られたポリエチレンテレフタレート８０重量％と、一次粒径１８ｎｍのファーネス法によって製造されたカーボンブラック（ＣＢ−１）２０重量％を、ベントした２８０℃の押出機内で溶融混練し、ＣＢマスターバッチ１を作製した。
【００５０】
４．シリカマスターバッチ（Ｓｉ−ＭＢ）
上記１．項によって得られたポリエチレンテレフタレート９８．０重量％と、一次粒径２．６ｎｍのシリカ粒子２．０重量％をベントした２８０℃の押出機内で溶融混練し、シリカ粒子マスターバッチを作製した。
【００５１】
（実施例１）
原料ポリマーを、以下に示す配合比で混合し、以下の手順でフィルムとした。
・ＰＥＴ：６１．５重量％
・ＰＥＴ／Ｉ：１２重量％
・ＣＢ−ＭＢ：２５重量％
・Ｓｉ−ＭＢ：１．５重量％
上記原料チップを、回転式真空乾燥機を用いて１００ｐｐｍの減圧下にて１１０℃で１０時間乾燥した後、押出機に供給し２８０℃で溶融押出を行った。ステンレス鋼繊維を焼結圧縮した平均目開き２７μｍのフィルターで濾過した後、Ｔ字型口金よりシート状に押し出し、静電印加キャスト法を用いて表面温度２５℃の鏡面キャスティングドラムに巻き付けて冷却固化せしめた。この未延伸フィルムを予熱ロールにて７６℃に予熱後、ラジエーションヒーターを用いて８６℃まで加熱しつつロール間の周速差を利用して長手方向に３．２倍延伸し、引き続き冷却ロールにて２５℃まで冷却し、一軸配向フィルムとした。この一軸配向フィルムの幅方向両端部をクリップで把持してオーブン中にて雰囲気温度１２０℃で予熱し、引き続き連続的に１３０℃の延伸ゾーンで幅方向に３．８倍延伸した。得られた二軸配向フィルムを引き続き２３０℃の加熱ゾーンで９秒間熱処理を実施後、２３０℃から１５５℃まで冷却しながら幅方向に向かい合うクリップの間隔を縮めることで７．１％の弛緩処理を施した。その後オーブンにて６５℃まで冷却後フィルム幅方向両端部を把持しているクリップを離間することでオーブンからフィルムを取り出し、幅方向両端部を切断除去し、搬送ロールにて搬送後に巻き取り、フィルムの厚さが２５μｍの二軸配向ポリエステルフィルムを得た。
【００５２】
（実施例２〜実施例５、比較例１〜比較例５）
表１に記載すること以外は、実施例１と同様にして、二軸配向ポリエステルフィルムを得た。
【００５３】
【表１】
2020203973.tif 000002